Латунь
BRASS

Изобретение относится к области цветной металлургии и касается составов латуней, используемых для изготовления нажимных и червячных винтов, шестерен.
Известна латунь, содержащая, мас.%: медь 50,0-55,0; марганец 4,0-5,0; железо 0,5-1,5; цинк - остальное [1].
Задачей изобретения является повышение коррозионной стойкости латуни.
Технический результат достигается тем, что латунь, содержащая медь, марганец, железо, цинк, дополнительно содержит алюминий и индий при следующем соотношении компонентов, мас.%: медь 50,0-55,0; марганец 5,5-6,5; железо 1,0-1,5; алюминий 1,0-1,5; индий 0,1-0,2; цинк - остальное.
В таблице приведены составы латуни.
2
Коррозионная стойкость латуни (потеря веса) при контакте с морской водой составит ~0,04 г/м×ч. В составе латуни компоненты проявляют себя следующим образом. Марганец повышает механические свойства и коррозионную стойкость сплава. Железо измельчает структурные составляющие сплава, повышает механические свойства. Алюминий повышает механические свойства и коррозионную стойкость латуни. Индий повышает коррозионную стойкость сплава.
Выплавка латуни может быть проведена в тигельных и шахтных индукционных печах, футерованных шамотом.
Источники информации
1. Латунь литейная. ГОСТ 1019-47, ЛМцЖ 52-4-1.